(57)【要約】      （修正有）【課題】天然石のような質感と奥行き感を有する新規な積層体を提供する。【解決手段】基層３の上に、第１模様層１と第２模様層２が順に積層された積層体であり、第１模様層１と第２模様層２は、着色粒子による模様を有し、第１模様層１の模様が、粒状着色無機質粒子Ａより形成され、第２模様層２の模様が、少なくとも２色以上の扁平状着色樹脂粒子Ｃより形成される。【選択図】図１
0003201228.tif 000002
【実用新案登録請求の範囲】
【請求項１】
基層の上に、第１模様層と第２模様層が順に積層された積層体であり、
上記第１模様層と第２模様層は、着色粒子による模様を有し、
上記第１模様層の模様が、粒状着色無機質粒子より形成され、
上記第２模様層の模様が、少なくとも２色以上の扁平状着色樹脂粒子より形成されるものであることを特徴とする積層体。
【請求項２】
上記第１模様層の模様が、少なくとも２色以上の粒状着色無機質粒子より形成されるものであることを特徴とする請求項１に記載の積層体。
【請求項３】
上記第２模様層の扁平状着色樹脂粒子が、透光性を有するものを含むことを特徴とする請求項１に記載の積層体。
【請求項４】
上記第２模様層の扁平状着色樹脂粒子が、上記第１模様層の上に散在していることを特徴とする請求項１に記載の積層体。
【請求項５】
上記第１模様層の模様が、少なくとも２色以上の粒状着色無機質粒子、並びに粒状透明無機質粒子及び／または粒状半透明無機質粒子より形成されるものであることを特徴とする請求項１に記載の積層体。
【請求項６】
請求項１記載の積層体の最表面に、シリカ微粒子が固着していることを特徴とする積層体。
【考案の詳細な説明】
【技術分野】
【０００１】
本考案は、新規な積層体に関する。本考案積層体は、例えば、建築物壁面等に適用する建材として使用できる。
【背景技術】
【０００２】
建築物壁面等に用いる建材には、景観上の観点から美観性が求められている。近年、このような建材としては、例えば天然石をイメージしたもの等が注目されている。
【０００３】
このような建材として、例えば、特許文献１には、基材上に下地塗膜を設け、その上に模様塗膜を転写して形成した模様転写シートが記載されている。特許文献１の模様塗膜は、スパッタリングによって形成されたスポット状の塗膜である。また、特許文献２には、ベースシート層に模様塗膜層を積層してなる模様シートが記載されている。特許文献２の模様塗膜層は、複数の吐出ノズルから互いに異なる色の着色材を吐出させて、スパッタリングによって多色模様パターンを形成したものである。
【先行技術文献】
【特許文献】
【０００４】
【特許文献１】特開平１１−２９０７６９号公報
【特許文献２】特開２００１−２３９２０４号公報
【考案の概要】
【考案が解決しようとする課題】
【０００５】
上記特許文献１、特許文献２のようなスパッタリングの場合、複数の異なる色の着色材を使用することができるため、多色模様を形成することは可能である。しかしながら、形成された多色模様は平面的であり、奥行き感を表現することは難しい。
【０００６】
本考案は、上記問題点を解決するためになされたものであり、天然石のような質感と奥行き感を有する積層体を提供することを目的とするものである。
【課題を解決するための手段】
【０００７】
本考案者は、基層の上に、第１模様層と第２模様層が順に積層され、第１模様層と第２模様層が、それぞれ特定の着色粒子による模様を有する積層体に想倒し、本考案を完成するに至った。
【０００８】
すなわち、本考案の積層体は、下記の特徴を有するものである。
１．基層の上に、第１模様層と第２模様層が順に積層された積層体であり、
上記第１模様層と第２模様層は、着色粒子による模様を有し、
上記第１模様層の模様が、粒状着色無機質粒子より形成され、
上記第２模様層の模様が、少なくとも２色以上の扁平状着色樹脂粒子より形成されるものであることを特徴とする積層体。
２．上記第１模様層の模様が、少なくとも２色以上の粒状着色無機質粒子より形成されるものであることを特徴とする１．に記載の積層体。
３．上記第２模様層の扁平状着色樹脂粒子が、透光性を有するものを含むことを特徴とする１．に記載の積層体。
４．上記第２模様層の扁平状着色樹脂粒子が、上記第１模様層の上に散在していることを特徴とする１．に記載の積層体。
５．上記第１模様層の模様が、少なくとも２色以上の粒状着色無機質粒子、並びに粒状透明無機質粒子及び／または粒状半透明無機質粒子より形成されるものであることを特徴とする１．に記載の積層体。
６．１．記載の積層体の最表面に、シリカ微粒子が固着していることを特徴とする積層体。
【考案の効果】
【０００９】
上記１．に係る考案では、第１模様層の模様が、粒状着色無機質粒子より形成され、第２模様層の模様が、少なくとも２色以上の扁平状着色樹脂粒子より形成されていることによって、天然石のような質感と、奥行き感を付与することができる。
【００１０】
上記２．に係る考案では、第１模様層の模様が、少なくとも２色以上の粒状着色無機質粒子より形成されることによって、天然石のような質感と奥行き感を高めることができる。
【００１１】
上記３．に係る考案では、第２模様層の扁平状着色樹脂粒子が、透光性を有することによって、扁平状着色樹脂粒子を介して、第１模様層の模様を視認できるため、天然石のような質感と奥行き感が高まる。
【００１２】
上記４．に係る考案では、第２模様層の扁平状着色樹脂粒子が、第１模様層の上に散在していることによって、第１模様層の粒状着色無機質粒子と、第２模様層の扁平状着色樹脂粒子が、表面に露出した形態となり、天然石のような質感と奥行き感を高めることができる。
【００１３】
上記５．に係る考案では、第１模様層の模様が、少なくとも２色以上の粒状着色無機質粒子、並びに粒状透明無機質粒子及び／または粒状半透明無機質粒子より形成されることによって、天然石のような質感と奥行き感を高めることができる。
【００１４】
上記６．に係る考案では、積層体の最表面にシリカ微粒子が固着されていることによって、汚染防止効果を高めることができる。
【図面の簡単な説明】
【００１５】
【図１】本考案積層体の一例を示す断面図である。
【図２】本考案積層体の一例を示す断面図である。
【符号の説明】
【００１６】
（１）第１模様層
（２）第２模様層
（３）基層
（Ａ）、（Ａ１）、（Ａ２）粒状着色無機質粒子
（Ｃ）、（Ｃ１）、（Ｃ２）扁平状着色樹脂粒子
【考案を実施するための形態】
【００１７】
以下、本考案を実施するための形態について説明する。
本考案は、基層の上に、第１模様層と第２模様層が順に積層された積層体に関するものであり、特に、第１模様層と第２模様層が特定の着色粒子による模様を有することを特徴とするものである。
【００１８】
図１、図２は、本考案積層体の一例を示す断面図である。図１、図２では、基層（３）の上に、第１模様層（１）と、第２模様層（２）が順に積層されている。
【００１９】
本考案の基層（３）は、特に限定されず、例えば、織布、不織布、セラミックペーパー、合成紙、メッシュ、クロス、石膏ボード、合板、スレート板、金属板等が挙げられる。基層（３）は、上記２種以上の材料からなるものでもよい。本考案では特に、可とう性、水蒸気透過性等を有するものが好ましい。このような材料としては、織布、不織布、メッシュ、クロス等の繊維質材料が挙げられる。具体的に、繊維質材料としては、厚さ０．０５〜１．５ｍｍ（より好ましくは０．１〜１．２ｍｍ、さらに好ましくは０．２〜１ｍｍ）、坪量５〜３００ｇ／ｍ２、（より好ましくは１０〜２５０ｇ／ｍ２、さらに好ましくは２０〜２００ｇ／ｍ２）の無機繊維を含むもの等が挙げられる。このような繊維質材料を用いることにより、積層体の割れ防止性等を高めることができる。また、積層体を建築物壁面等へ施工した際、積層体を安定的に支えることができる。
【００２０】
本考案の第１模様層（１）は、着色粒子による模様を有するものである。第１模様層（１）の模様は、粒状着色無機質粒子（Ａ）（好ましくは、少なくとも２色以上の粒状着色無機質粒子（Ａ１）（Ａ２）等）により形成される。このような第１模様層（１）は、粒状着色無機質粒子(Ａ)、及び樹脂成分を含む組成物（以下、「無機質粒子組成物」ともいう）により形成されるものである。
【００２１】
粒状着色無機質粒子（Ａ）は、第１模様層（１）へ微細な凹凸を付与し、陰影感を有する立体的な意匠を表現するものである。第１模様層（１）が、粒状着色無機質粒子を有することによって、色調、質感等を変化させることができる。また、第１模様層（１）は、粒状着色無機質粒子がそれぞれ模様として視認され、優れた意匠性を有する。
【００２２】
本考案に好適な粒状着色無機質粒子（Ａ）としては、有色であり、材質が無機質であれば、天然品、人工品のいずれも使用することができる。このような粒状着色無機質粒子（Ａ）としては、特に、光透過率が３％未満の不透明なものが好適である。このような（Ａ）成分として、具体的には、例えば、大理石、御影石、蛇紋岩、花崗岩、及びこれらの粉砕物、陶磁器粉砕物、セラミック粉砕物、金属粒等が挙げられる。また、蛍石、寒水石、長石、珪石、珪砂、及びこれらの粉砕物、ガラス粉砕物、ガラスビーズ等を、上記条件を満たすように着色したもの等も使用できる。
【００２３】
粒状着色無機質粒子（Ａ）の平均粒子径は、好ましくは、０．０１ｍｍ〜５ｍｍ、より好ましくは０．０２ｍｍ〜２ｍｍである。粒子径が異なる粒状着色無機質粒子（Ａ）を種々組み合せることによって、意匠性の幅を広げることもできる。なお粒状着色無機質粒子の平均粒子径は、ＪＩＳ  Ｚ８８０１−１：２０００に規定される金属製網ふるいを用いてふるい分けを行い、その重量分布の平均値を算出することによって得られる値である。
【００２４】
なお、本考案における「粒状」とは、球形、または球形に近い形を有するものであり、後述の「扁平状」とは異なる形状を有するものである。また、光透過率とは、濁度計による全光線透過率の値である。この測定では、粒状着色無機質粒子（Ａ）の試料を内厚５ｍｍの透明ガラス製セル中に充填し、次いで徐々に水を充填した後、セル中の気泡を振動によって取り除いたものを用いる。但し試料としては、粒子径が０．５〜１．０ｍｍのものを選別して用いる。
【００２５】
本考案の第１模様層の模様は、上記粒状着色無機質粒子（Ａ）に加えて、粒状透明無機質粒子及び／または粒状半透明無機質粒子（Ｂ）を含むことが好適である。このような透明性を有する無機質粒子を使用すれば、より一層、天然石のような質感と奥行き感を高めることができる。
【００２６】
本考案に好適な粒状透明無機質粒子及び／または粒状半透明無機質粒子（Ｂ）としては、光透過率が３％以上であるものが好適である。なお、ここに言う光透過率は、上記粒状着色無機質粒子（Ａ）と同様の方法で測定されたものである。
【００２７】
このような粒状透明無機質粒子及び／または粒状半透明無機質粒子（Ｂ）として、具体例には、例えばガラスビーズ、ガラス粉砕物、シリカ、寒水石、長石、珪石、等が挙げられ、上記の光透過率を満たすものであれば、無色のもの、有色のものいずれでも使用できる。また、粒状透明無機質粒子及び／または粒状半透明無機質粒子（Ｂ）の粒子径は、好ましくは０．１〜５．０ｍｍである。
【００２８】
本考案の第１模様層（１）における樹脂成分は、上記粒状着色無機質粒子（Ａ）、粒状透明無機質粒子及び／または粒状半透明無機質粒子（Ｂ）を固定化する役割を担う。このような樹脂成分としては、各種の樹脂成分が使用できる。樹脂成分としては、例えば、溶剤可溶型樹脂、非水分散型樹脂、無溶剤型樹脂、水分散型樹脂、水溶性樹脂等が挙げられる。樹脂の種類としては、例えば、アクリル樹脂、ウレタン樹脂、エポキシ樹脂、塩化ビニル樹脂、酢酸ビニル樹脂、アクリルシリコン樹脂、フッ素樹脂、ポリビニルアルコール、セルロース誘導体等、あるいはこれらの複合物等が挙げられる。このような樹脂成分は、架橋反応を生じる性質を有するものであってもよい。
【００２９】
樹脂成分の比率は、固形分換算で、粒状着色無機質粒子（Ａ）と粒状透明無機質粒子及び／または粒状半透明無機質粒子（Ｂ）の合計量１００重量部に対し、通常３重量部以上５０重量部以下、好ましくは４重量部以上３０重量部以下、より好ましくは５重量部以上２０重量部未満、さらに好ましくは６重量部以上１９重量部以下である。このような比率であれば、粒状着色無機質粒子の質感を活かした意匠性が付与される。
【００３０】
また、第１模様層（１）には、本考案の効果を著しく損なわない限り、必要に応じ、その他の成分を含むことができる。このような成分としては、例えば、可塑剤、防藻剤、抗菌剤、消臭剤、吸着剤、難燃剤、着色顔料、体質顔料、光輝性顔料、蓄光顔料、蛍光顔料、骨材、繊維、紫外線吸収剤、酸化防止剤、触媒等が挙げられる。
【００３１】
本考案の第１模様層（１）は、その表面に、粒状着色無機質粒子（Ａ）に由来する微視的な凹凸形状を有する。この微視的な凹凸は、粒状着色無機質粒子（Ａ）の粒子径や凝集具合等に起因するもので、好ましくは１．５ｍｍ以下（より好ましくは０．００５ｍｍ以上１．２ｍｍ以下、さらに好ましくは０．０１ｍｍ以上１ｍｍ以下、最も好ましくは０．０２ｍｍ以上０．８ｍｍ以下）の高低差を有するものである。
【００３２】
本考案の第１模様層（１）としては、上述の微視的な凹凸に加え、さらに巨視的な凹凸模様を有するものが使用できる。
巨視的な凹凸模様は、第１模様層（１）に立体感を付与する。この巨視的な凹凸模様は、上述の微視的な凹凸よりも大きく、好ましくは１ｍｍ以上１０ｍｍ（より好ましくは１．５ｍｍ以上８ｍｍ以下）の高低差を有するものである。このような高低差を有する凹凸模様としては、例えば、ゆず肌模様、さざ波模様、スタッコ模様、砂壁模様、石材模様、岩肌模様、砂岩模様、吹放し模様、月面模様、櫛引模様、虫喰模様、等が挙げられる。
【００３３】
本考案の第１模様層（１）の厚みは、目的に応じて適宜設定すればよいが、好ましくは０．５ｍｍ〜１０ｍｍ、より好ましくは１ｍｍ〜８ｍｍである。
このような第１模様層（１）は、無機質粒子組成物を、例えば、スプレー、ローラー、鏝、レシプロ、コーター、流し込み等の公知の塗付器具を用いて塗付すればよい。
【００３４】
本考案の第２模様層（２）は、複数の着色粒子による模様を有するものである。第２模様層（２）の模様は、少なくとも２色以上の扁平状着色樹脂粒子（Ｃ）（（Ｃ１）（Ｃ２）等）により形成される。このような扁平状着色樹脂粒子（Ｃ）は、樹脂成分及び顔料を含む着色材によって形成されるものである。
なお、本考案で言う扁平状とは、厚さに対する短径の比が２より大きい状態を意味するものである。扁平状着色樹脂粒子（Ｃ）の短径及び長径は、特に限定されないが、好ましくは０．１〜２０ｍｍ（より好ましくは０．５〜１０ｍｍ）程度であればよい。本考案では、粒子径が異なる扁平状着色樹脂粒子（Ｃ）を種々組み合せることによって、意匠性の幅を広げることもできる。
【００３５】
着色材における樹脂成分としては、上記の第１模様層（１）と同様の樹脂成分が使用できる。
【００３６】
着色材における顔料としては、着色顔料が使用できる。具体的に、着色顔料としては、例えば、酸化チタン、酸化亜鉛、アルミナ、カーボンブラック、酸化第二鉄（弁柄）、黄色酸化鉄、酸化鉄、群青、コバルトグリーン等の無機着色顔料、アゾ系、ナフトール系、ピラゾロン系、アントラキノン系、ペリレン系、キナクリドン系、ジスアゾ系、イソインドリノン系、ベンゾイミダゾール系、フタロシアニン系、キノフタロン系等の有機着色顔料、パール顔料、アルミニウム顔料、光輝性顔料、蓄光顔料、蛍光顔料等が挙げられる。このような着色顔料の１種または２種以上を組み合わせることにより、扁平状着色樹脂粒子（Ｃ）を所望の色調に調製することができる。着色材の着色顔料の濃度は、好ましくは４０重量％以下に設定すればよい。
着色材においては、このような着色顔料に加え、体質顔料を使用することもできる。体質顔料としては、例えば、炭酸カルシウム、硫酸バリウム、クレー、カオリン、陶土、タルク、珪石粉、珪藻土等が挙げられる。
【００３７】
第２模様層（２）における、扁平状着色樹脂粒子（Ｃ）は、特に、透光性を有するものを含むことが好適である。透光性を有する扁平状着色樹脂粒子は、透明着色材により形成されるものである。このような透明着色材を使用すれば、より一層、天然石のような質感と奥行き感を高めることができる。
【００３８】
透明着色材の透明性は、着色顔料の濃度を低く設定することにより付与することができる。透明着色材における着色顔料の濃度は、好ましくは５重量％以下（より好ましくは０．００１重量％以上４重量％以下、さらに好ましくは０．０１重量％以上３重量％以下）に設定すればよい。
【００３９】
第２模様層（２）の扁平状着色樹脂粒子（Ｃ）は、上記第１模様層（１）の上に散在した形態、すなわち２色以上（より好ましくは３〜８色）の扁平状着色樹脂粒子（Ｃ）が散在した形態が望ましい。このような形態では、（Ｃ）が非連続的な層を形成し、第１模様層の粒状着色無機質粒子（Ａ）と第２模様層の扁平状着色樹脂粒子（Ｃ）が表面に露出した形態となる。これによって、より一層、本考案の効果を高めることができる。扁平状着色樹脂粒子（Ｃ）の色調は、最終的に形成される模様に応じて適宜設定すればよい。
【００４０】
このような第２模様層（２）は、以下の（Ｉ）または（ＩＩ）の方法によって形成できる。
（Ｉ）着色材をカプセル化またはゲル化して得られる液状またはゲル状の着色樹脂粒子が、分散媒中に少なくとも２種以上分散した組成物（以下、「着色樹脂粒子分散体」ともいう）を塗付する。
（ＩＩ）少なくとも２種以上の着色材を扁平状に塗付する。
【００４１】
上記（Ｉ）の着色樹脂粒子分散体の分散媒としては、特に限定されないが、上記着色材で述べた水分散型樹脂または水溶性樹脂及び水を主成分とするものが好ましく、必要に応じゲル化剤、その他添加剤等を含むこともできる。
上記（Ｉ）では、１回の塗装で効率的に模様面が形成できる。着色樹脂粒子分散体の塗装においては、種々の塗装方法を採用することができるが、特に吹き付け塗装が好適である。着色樹脂粒子分散体の塗付け量は、好ましくは０．１〜１ｋｇ／ｍ２程度である。
【００４２】
上記（Ｉ）において、扁平状着色樹脂粒子（Ｃ）を形成する方法としては、
・予め扁平状の着色樹脂粒子を分散媒中に分散させた着色樹脂粒子分散体を塗装する方法、
・塗装時の圧力等により、着色樹脂粒子を扁平状にする方法、
・塗装後、押圧等によって、着色樹脂粒子を扁平状にする方法、
等が挙げられる。
【００４３】
上記（ＩＩ）では、扁平状着色樹脂粒子（Ｃ）が形成可能な塗装方法を採用することができ、特に吹付け塗装が好適である。２種以上の着色材を使用する場合、これら着色材は同時に、または順に塗装すればよい。複数種の着色材を同時に塗装する場合には、塗装器具として多頭型吹付け塗装機等を使用することができる。着色材の塗付け量は、好ましくは０．０１〜３ｋｇ／ｍ２（より好ましくは０．０５〜２ｋｇ／ｍ２）程度である。
【００４４】
本考案の積層体は、例えば、基層に、第１模様層（１）を形成し、次いで、第２模様層（２）を積層する方法によって製造することができる。
【００４５】
本考案では、第２模様層（２）を形成した後、必要に応じクリヤー層を形成することもできる。特に耐候性が要求される構造物外部の部位に施工する際には、保護の目的でクリヤー層を形成するのが好ましい。このようなクリヤー層としては、積層体の最表面にシリカ微粒子が固着した形態が好ましく、シリカ微粒子が樹脂成分で固定化されたものがより好ましい。シリカ微粒子は、粒子自体の硬度が高く、さらに粒子表面にシラノール基を多く有する等によって、優れた汚染防止効果を発揮することができる。
【００４６】
上記シリカ微粒子の平均一次粒子径は、好ましくは１〜２００ｎｍ（より好ましくは３〜１００ｎｍ、さらに好ましくは５〜６０ｎｍ）である。この範囲内であれば、平均一次粒子径が異なる複数のシリカ微粒子を併用することもできる。
【００４７】
上記シリカ微粒子を固定化する樹脂成分としては、上記の第１模様層（１）と同様の樹脂成分が使用でき、特に水溶性樹脂及び／または水分散性樹脂が好ましい。樹脂成分の混合比率は、シリカ微粒子の固形分１００重量部に対し、樹脂成分を固形分重量比率で、好ましくは５〜５００重量部（より好ましくは１０〜１００重量部、さらに好ましくは２０〜８０重量部）である。
【００４８】
また、このクリヤー層の形成は、種々の塗装方法を採用することができるが、特に吹き付け塗装が好適である。その塗付量は、クリヤー層が積層体の最表面全体を被覆する形態であることが好ましく、単位面積当たりの重量が、固形分換算で、好ましくは０．１〜５０ｇ／ｍ２（より好ましくは０．５〜２０ｇ／ｍ２）である。このようなクリヤー層は、積層体表面への密着性に優れると共に、十分な汚染防止効果を発揮する。
【実施例】
【００４９】
以下に実施例を示し、本考案の特徴をより明確にする。
【００５０】
実施例に使用した原料を以下に示す。
・粒状着色無機質粒子１：着色珪砂（黒色、平均粒子径１６０μｍ、光透過率１％未満）
・粒状着色無機質粒子２：着色珪砂（灰色、平均粒子径１６０μｍ、光透過率１％未満）
・粒状着色無機質粒子３：着色珪砂（白色、平均粒子径１４０μｍ、光透過率１％未満）
・粒状着色無機質粒子４：着色珪砂（茶色、平均粒子径１７０μｍ、光透過率１％未満）
・粒状着色無機質粒子５：着色珪砂（淡黄色、平均粒子径１００μｍ、光透過率１％未満）
・粒状半透明無機質粒子１：寒水石（平均粒子径０．８ｍｍ、光透過率１６％）
・樹脂成分１：アクリル樹脂エマルション、固形分５０重量％、ガラス転移温度０℃）
【００５１】
（無機質粒子組成物１）
粒状着色無機質粒子１を１００重量部、樹脂成分１を１６重量部（固形分）、を常法により混合・攪拌することによって無機質粒子組成物１を製造した。
【００５２】
（無機質粒子組成物２）
粒状着色無機質粒子２を１００重量部、樹脂成分１を１６重量部（固形分）、を常法により混合・攪拌することによって無機質粒子組成物２を製造した。
【００５３】
（無機質粒子組成物３）
粒状着色無機質粒子３を１００重量部、樹脂成分１を１６重量部（固形分）、を常法により混合・攪拌することによって無機質粒子組成物３を製造した。
【００５４】
（無機質粒子組成物４）
粒状着色無機質粒子３を８０重量部、粒状半透明無機質粒子１を２０重量部、樹脂成分１を１６重量部（固形分）、を常法により混合・攪拌することによって無機質粒子組成物４を製造した。
【００５５】
（無機質粒子組成物５）
粒状着色無機質粒子１を２８重量部、粒状着色無機質粒子５を２０重量部、粒状着色無機質粒子４を５２重量部、樹脂成分１を１６重量部（固形分）、を常法により混合・攪拌することによって無機質粒子組成物５を製造した。
【００５６】
（着色樹脂粒子分散体１）
扁平状黒色粒子（アクリル樹脂エマルション、黒色酸化鉄、黄色酸化鉄、弁柄、酸化チタン、水を主成分とする着色材の粒状化物、着色顔料濃度３重量％、粒子径約２ｍｍ）と、扁平状濃灰色粒子（アクリル樹脂エマルション、黒色酸化鉄、酸化チタン、水を主成分とする着色材の粒状化物、着色顔料濃度２重量％、粒子径約１ｍｍ）と、扁平状淡灰色粒子（アクリル樹脂エマルション、黒色酸化鉄、酸化チタン、水を主成分とする着色材の粒状化物、着色顔料濃度２重量％、粒子径約１ｍｍ）が水性媒体中（アクリル樹脂エマルション、水を主成分とする水性媒体）に分散した水中水型の着色樹脂粒子分散体１を製造した。扁平状黒粒子：扁平状濃灰色粒子：扁平状淡灰粒子＝３０：３５：３５（重量比率）。
【００５７】
・クリヤー層用水分散液１
シリカ（水分散性シリカゾル、ｐＨ７．６、平均一次粒子径２７ｎｍ）：アクリルシリコンポリマー（メチルメタクリレート‐ｎ‐ブチルアクリレート‐２‐エチルヘキシルアクリレート‐γ‐メタクリロイルオキシプロピルトリメトキシシラン共重合樹脂、ガラス転移温度１８℃）＝１００：６０（固形分重量比）のクリヤー層用水分散液１。
【００５８】
（実施例１）
基層（ガラス不織布：厚み０．４ｍｍ、坪量５０ｇ／ｍ２）上に、無機質粒子組成物１、２、３を、１：１：１の重量比率で、それぞれ風圧を用いて玉状に吹付け、乾燥厚み１〜３ｍｍ（高低差２ｍｍ）の凹凸模様を形成し、６０℃下で６０分間乾燥した（微視的凹凸の高低差０．１ｍｍ）。次いで、着色樹脂粒子分散体１を、乾燥後の固形分重量が０．５ｋｇ／ｍ２となるようにスプレー塗装後、８０℃下で６０分間乾燥し、積層体１を得た。得られた積層体は、第１模様層の粒状着色無機質粒子と、第２模様層の扁平状着色樹脂粒子が表面に露出した状態であり、天然石のような優れた質感と優れた奥行き感を有するものであった。
【００５９】
（実施例２）
基層（ガラス不織布：厚み０．４ｍｍ、坪量５０ｇ／ｍ２）上に、無機質粒子組成物１、２、４を、１：１：１の重量比率で、それぞれ風圧を用いて玉状に吹付け、乾燥厚み１〜３ｍｍ（高低差２ｍｍ）の凹凸模様を形成し、６０℃下で６０分間乾燥した（微視的凹凸の高低差０．１ｍｍ）。次いで、着色樹脂粒子分散体１を、乾燥後の固形分重量が０．５ｋｇ／ｍ２となるようにスプレー塗装後、８０℃下で６０分間乾燥し、積層体２を得た。得られた積層体は、第１模様層の粒状着色無機質粒子と、第２模様層の扁平状着色樹脂粒子が表面に露出した状態であり、より一層、天然石のような優れた質感と優れた奥行き感を有するものであった。
【００６０】
（実施例３）
基層（ガラス不織布：厚み０．４ｍｍ、坪量５０ｇ／ｍ２）上に、無機質粒子組成物５を、乾燥厚み２ｍｍとなるようにコーターで塗付し、６０℃下で１０分間乾燥した後、エンボス加工し表面に砂岩調の凹凸模様（高低差３ｍｍ）を形成した（微視的凹凸の高低差０．１ｍｍ）。次いで、着色樹脂粒子分散体１を、乾燥後の固形分重量が０．５ｋｇ／ｍ２となるようにスプレー塗装後、８０℃下で６０分間乾燥し、積層体３を得た。得られた積層体は、第１模様層の粒状着色無機質粒子と、第２模様層の扁平状着色樹脂粒子が表面に露出した状態であり、天然石のような優れた質感と優れた奥行き感を有するものであった。
【００６１】
（実施例４）
基層（ガラス不織布：厚み０．４ｍｍ、坪量５０ｇ／ｍ２）上に、無機質粒子組成物２を、乾燥厚み２ｍｍとなるようにコーターで塗付し、６０℃下で１０分間乾燥した後、エンボス加工し表面に砂岩調の凹凸模様（高低差３ｍｍ）を形成した（微視的凹凸の高低差０．１ｍｍ）。次いで、着色樹脂粒子分散体１を、乾燥後の固形分重量が０．５ｋｇ／ｍ２となるようにスプレー塗装後、８０℃下で６０分間乾燥し、積層体４を得た。得られた積層体は、第１模様層の粒状着色無機質粒子と、第２模様層の扁平状着色樹脂粒子が表面に露出した状態であり、天然石のような質感と奥行き感を有するものであった。
【００６２】
（実施例５）
実施例１で得られた積層体１の表面に、クリヤー層用水分散液１を、乾燥後の固形分重量が５ｇ／ｍ２となるようにスプレー塗装後、８０℃下で６０分間乾燥し、積層体５を得た。得られた積層体は、第１模様層の粒状着色無機質粒子と、第２模様層の扁平状着色樹脂粒子が表面に露出した状態であり、天然石のような優れた質感と優れた奥行き感を有するものであった。
なお、積層体５を大阪府茨木市にて南向き４５度の角度で屋外曝露し、３ヶ月後の外観を確認した結果、積層体１よりも天然石のような質感と奥行き感を維持していた。
【図１】
0003201228.tif 000003
【図２】
0003201228.tif 000004